(57)【要約】【課題】電極材料と均一に混合し、かつ少量の添加量で高い結着力を示す電極用結着剤を提供すること【解決手段】平均粒径が０．２０μｍ以下でかつ真比重が２．２０以下のテトラフルオロエチレン系重合体の微粒子であって、その微粒子はそれに全体の１７重量％に相当する押出助剤を加えた混合物を調製してからレオメーターによる押出圧力を測定した時に、絞り比が１００対１および押出速度が１８±２ｍｍ／分の条件下で、その押出圧力が２２０ｋｇ／ｃｍ２以上を示すもの。前記のフルオロエチレン系重合体は、テトラフルオロエチレンの単独重合体または共重合体が好ましい。【選択図】　　　　　なし【特許請求の範囲】
【請求項１】
平均粒径が０．２０μｍ以下でかつ真比重が２．２０以下のテトラフルオロエチレン系重合体の微粒子からなり、その微粒子はそれに全体の１７重量％に相当する押出助剤を加えた混合物を調製してからレオメーターによる押出圧力を測定した時に、絞り比が１００対１および押出速度が１８±２ｍｍ／分の条件下で、その押出圧力が２２０ｋｇ／ｃｍ２以上を示すことを特徴とする電極材料用結着剤。
【請求項２】
前記のテトラフルオロエチレン系重合体は、ポリテトラフルオロエチレン、またはテトラフルオロエチレンと一般式
ＣＦ３−（ＣＦ２）ｎ−Ｏ−ＣＦ＝ＣＦ２　（ｎは０、１または２である）
で表されるフルオロアルキル・フルオロビニルエーテル化合物、ヘキサフルオロプロピレンおよびパーフルオロブチルエチレンとからなる群から選ばれる少なくとも１種のコモノマーとの共重合体であることを特徴とする請求項１に記載の電極材料用結着剤。
【発明の詳細な説明】
【０００１】
【発明の属する技術分野】
本発明は、カーボン等の電極材料を結着させるために用いられる結着剤に関し、より詳細には電池用電極の製造に好適に使用されるフッ素樹脂系の結着剤に関
する。
【０００２】
【発明の技術的背景】
近年、オーディオテープレコーダー、カメラ一体型ビデオテープレコーダー、パーソナルコンピューター、携帯電話など小型で携帯に適した電気・電子機器への需要が増大している。それに伴って小型で高性能の電池が求められており、従来の鉛電池やニッケル／カドミウム電池以外に、ニッケル水素系やリチウム系などの種々の新しい電池が商品化されて来ている。また、自動車用の燃料電池や電気二重層コンデンサー等の比較的大きな電気エネルギー供給デバイスの開発も行われ、実用化が進んでいる。
【０００３】
電池を構成する電極を製造する材料、例えば二酸化マンガン（ＭｎＯ２）、水酸化ニッケル〔Ｎｉ（ＯＨ）２〕、水素吸蔵合金、コバルト酸リチウム（ＬｉＣｏＯ２）、ニッケル酸リチウム（ＬｉＮｉＯ２）、マンガン酸リチウム（ＬｉＭｎ２Ｏ４）、カーボン、グラファイトは、通常結着剤を用いて好ましい形状へと成形されている。従来そのような結着剤として、耐薬品性や耐熱性に優れ、かつ結着性を有するフッ素樹脂系の材料が使用されて来た。
【０００４】
例えば、特開昭６３−２３６２５８号公報では、リチウム一次電池の正極材料であるＭｎＯ２、アセチレンブラック、グラファイトなどを結着させるためにポリテトラフルオロエチレン（ＰＴＦＥ）の水性分散体を使用している。また特公平６−１０９８０号公報には、空気電池用のマンガン酸化物、カーボンブラックおよび活性炭をＰＴＦＥの水性分散体を用いて結着させる例が記載されている。
【０００５】
また、ポリフッ化ビニリデン（ＰＶＤＦ）を結着剤として使用する例も知られている。特開平６−４４９６４号公報では、ニッケル水素電池用の水素吸蔵合金やカルボニルニッケル粉末のような導電剤をＰＶＤＦの溶液に混合してからシート状へと加工し、それを電極として用いることが記載されている。またリチウムイオン二次電池でも、特開平４−２４９８６０号公報に記載されているように、ＬｉＣｏＯ２のようなリチウム含有酸化物とグラファイトとからなる正極材料、および炭素質材料からなる負極材料のそれぞれに、ＰＶＤＦのＮ−メチルピロリドン溶液を混合してからシート状に加工しており、ここでもＰＶＤＦが結着剤として使用されている。
【０００６】
ところでＰＴＦＥの粒子は、小さな剪断力でその表面がフィブリル化し易い性質を有しているので、他の粉末材料と混合すると容易にフィブリルを発生する。フィブリルの発生は、電極材料との結着力を向上させるが、他方それが互いに絡みあって均一混合を妨げることがある。そこで、ＰＴＦＥの形状を粉末からコロイド状に分散した水性分散体へと変えることで均一分散を促している。しかし、ＰＴＦＥを水性分散体の形で使用すると、多量の水やその中に安定剤として含まれる界面活性剤を加熱して取り除く工程を最終的に付加せねばならず、その上その加えられた界面活性剤や水が電池特性に影響を与える場合がある。例えば、リチウムイオン二次電池で正極材料として使用されるＬｉＮｉＯ２は、特に水と反応しやすいことから、この場合にはＰＴＦＥの水性分散体は実際上使用することは難しい。
【０００７】
一方、ＰＶＤＦは有機溶剤に可溶性であることから、その溶液と電極材料とは均一に混合し、しかもＰＴＦＥ水性分散体のように水や界面活性剤を除く工程は必要ない。しかし、ＰＶＤＦが有機溶剤に可溶であることは、電池材料として同時に使用される有機系電解液、例えばプロピレンカーボネート、ジメトキシエタン、γ−プチロラクトンによってＰＶＤＦが膨潤されやすくなって、その結果膨潤した電極は電池性能を低下させることがある。また、ＰＶＤＦには、ＰＴＦＥよりも結着力がやや低いとも言われている。
【０００８】
電気・電子機器の性能を向上させるために、電池寿命の延長や放電特性の向上など電池への改良点が挙げられている。二次電池では、充放電が繰り返される度に電極は化学反応によって膨張と収縮とを繰り返し起こしているので、結着剤の持つ結着力が弱いと電極の基板から活物質等が崩れ落ち、電池寿命を徐々に低下させることになる。
【０００９】
結着剤の結着力を高める方法として、ＰＴＦＥやＰＶＤＦの添加量を増加することが考えられる。しかしながらＰＴＦＥは、それ自身誘電率や誘電正接があらゆるプラスチックの中で最も小さく、その値は周波数や温度によってほとんど影響されず、また絶縁抵抗も最も大きい性質を有している。このような電気特性を持つＰＴＦＥは、電池の中では電気の流れを妨げることになるので、放電特性等の電池性能アップのためには逆にその添加量を減らすことが求められてくる。
【００１０】
【発明が解決しようとする課題】
そこで本発明の目的は、電極材料と均一に混合することができ、かつ少量の添加量で高い結着力を示す電極用結着剤を提供することにある。
【００１１】
【課題を解決するための手段】
すなわち本発明は、平均粒径が０．２０μｍ以下でかつ真比重が２．２０以下のテトラフルオロエチレン系重合体の微粒子からなり、その微粒子はそれに全体の１７重量％に相当する押出助剤を加えた混合物を調製してからレオメーターによる押出圧力を測定した時に、絞り比が１００対１および押出速度が１８±２ｍｍ／分の条件下で、その押出圧力が２２０ｋｇ／ｃｍ２以上を示す電極材料用結着剤に関する。
【００１２】
前記のテトラフルオロエチレン系重合体は、ポリテトラフルオロエチレン、またはテトラフルオロエチレンと一般式
ＣＦ３−（ＣＦ２）ｎ−Ｏ−ＣＦ＝ＣＦ２　（ｎは０、１または２である）
で表されるフルオロアルキル・フルオロビニルエーテル化合物、ヘキサフルオロプロピレンおよびパーフルオロブチルエチレンとからなる群から選ばれる少なくとも１種のコモノマーとの共重合体であることが望ましい。
【００１３】
【発明の具体的説明】
次に、本発明に係わる電極材料用結着剤について、具体的に説明する。
まず本発明の電極材料用結着剤は、テトラフルオロエチレン系重合体の微粒子から構成されており、その平均粒径は、０．２０μｍ以下、好ましくは０．１０〜０．１８μｍであって、また真比重は、２．２０以下、好ましくは２．１２〜２．１９である。
【００１４】
ここで平均粒径は、光散乱法によって測定した値である。すなわち、テトラフルオロエチレン系重合体の微粒子をディスパージョン状態（一次粒子）に調製してからレーザー光線を照射し、その散乱光の周波数の変調度合いから微粒子の粒径を求める方法である。その一例として、粒径測定装置（日機装株式会社製品、商品名マイクロトラックＵＰＡ１５０（Ｍｏｄｅｌ　Ｎｏ．９３４０））を用い、試料となるディスパージョンの　Ｌｏａｄｉｎｇ　Ｉｎｄｅｘ　値が０．５〜１．５になるように水で希釈した。またサンプルの形状は非球形を選択（Ｓｐｈｅｒｉｃａｌ　Ｐａｒｔｉｃｌｅｓ　をＮｏにする）し、試料の屈折率（１．３７）および溶媒である水の屈折率（１．３３）を入力した。このような条件下で平均粒径の測定を行った。
【００１５】
本発明では、テトラフルオロエチレン系重合体微粒子の平均粒径が０．２０μｍ以下であって、通常製造されている重合体粒子の平均粒径の値よりも小さいので、単位質量当りの重合体粒子数は多くなっている。従って、重合体微粒子が電極を形成する活物質中へより均一に分散し易くなると共に、重合体微粒子の表面積が広くなることから、重合体微粒子と活物質との接触面積が増大し、重合体微粒子が剪断力を受けてその表面でフィブリル化する繊維の数も多くなると考えられ、結着力を高める効果につながっていく。
【００１６】
一方、真比重は、ＡＳＴＭ　Ｄ−１４５７に準拠して測定することができる。ＰＴＦＥの分子量は直接測定することが困難なことから、一般にこの真比重の値から分子量を間接的に推測している。真比重が大きければ分子量は小さく、真比重が小さければ分子量は大きい。通常の用途で用いられている標準的なＰＴＦＥの真比重は２．２１程度であるので、本発明で用いている真比重が２．２０以下のテトラフルオロエチレン系重合体は相対的に高分子量体の領域に属している。テトラフルオロエチレン系重合体は通常ラメラ構造をとっており、高分子量体になるほど小さな力でそのラメラ構造が解きほぐされやすくなるので、フィブリルを生じ、電極材料との結着力を高める効果を示してくる。
【００１７】
本発明で用いるテトラフルオロエチレン系重合体としては、テトラフルオロエチレンを繰り返し単位として含有する重合体であって、それはテトラフルオロエチレンの単独重合体であってもよいし、またはテトラフルオロエチレンと末端に二重結合を有するフッ素原子含有モノマーとの共重合体であってもよい。
【００１８】
テトラフルオロエチレンの単独重合体は、テトラフルオロエチレンをラジカル重合触媒の存在下で通常乳化重合することによって製造することができ、その製造方法の詳細は、特公昭３７−４６４３号公報、特公昭４６−１４４６６号公報、特公昭５６−２６２４２号公報等に記載されている。
【００１９】
またテトラフルオロエチレン系重合体が、テトラフルオロエチレンとフッ素原子含有モノマーとの共重合体の場合、コモノマーであるフッ素原子含有モノマーとしては、クロロトリフルオロエチレン、ヘキサフルオロプロピレン、フルオロアルキルエチレン、パーフルオロアルキルエチレン、フルオロアルキル・フルオロビニルエーテル等を挙げることができる。中でも好ましいコモノマーは、フルオロアルキル・フルオロビニルエーテル化合物、ヘキサフルオロプロピレンおよびパーフルオロブチルエチレンからなる群から選ばれる少なくとも１種のコモノマーである。
【００２０】
ここで、フルオロアルキル・フルオロビニルエーテル化合物は、次に示す一般式で表される化合物である。
ＣＦ３−（ＣＦ２）ｎ−Ｏ−ＣＦ＝ＣＦ２　（ｎは０、１または２である）
すなわち、トリフルオロメチル・フルオロビニルエーテル、ペンタフルオロエチル・フルオロビニルエーテル、ヘプタフルオロプロピル・フルオロビニルエーテルである。
【００２１】
前記の共重合体において、コモノマーは１種または２種類以上を組み合わせて含有することができ、また共重合体中のコモノマー含有量は、好ましくは０．００１〜２重量％、より好ましくは０．０１〜０．５重量％が望ましい。このような共重合体からも、平均粒径が小さく、かつ真比重の小さな微粒子を得ることができ、電極材料の結着剤として使用することができる。なお、この共重合体も、テトラフルオロエチレン単独重合体の製造方法と同様に、重合系にテトラフルオロエチレンとフッ素原子含有モノマーとを共存させ、ラジカル重合触媒の存在下で乳化重合させることによって製造することができる。
【００２２】
テトラフルオロエチレン系重合体の微粒子は、乳化重合体を凝集、乾燥して得られるファインパウダーや、乳化重合後のエマルジョンを濃縮しかつ安定化した水性分散体（ディスパージョン）、あるいは重合体微粒子を非水性媒体中に分散させた非水性分散体等の形で使用することができる。
【００２３】
本発明で使用可能な微粒子は、前記した範囲の平均粒径と真比重とを保持した上で、さらにレオメーターを用いて押出した時の押出圧力が、２２０ｋｇ／ｃｍ２以上、好ましくは２７０ｋｇ／ｃｍ２以上である条件を満たしたものである。
【００２４】
その押出圧力を測定する際、試験サンプルは、重合体微粒子に押出助剤を全体の１７重量％になるように配合したペースト状の混合物を調製して用いる。押出助剤は、イソパラフィン成分を９０％以上含有し、芳香族炭化水素およびオレフィン系炭化水素成分が１％以下に調整された石油系炭化水素から製造されている潤滑剤で、その初溜点が１１０℃以上、乾点が１４５℃以下のものを使用する。そのような押出助剤の一例として、エクソン化学株式会社製品　商品名アイソパーＥを挙げることができる。また押出条件は、絞り比が１００対１および押出速度１８±２ｍｍとする。試験サンプルの押出圧力が前記の範囲にあると、その試験サンプル中のテトラフルオロエチレン系重合体の微粒子は、電極材料に対して優れた結着性を示す。
【００２５】
ここで、レオメーター（押出機）による押出圧力の測定は、次に記す順序で行なわれる。すなわち、
（１）まず、乳化重合で得た重合体ディスパージョンを純水を用いて１５重量％濃度に調整し、その後１Ｌ容量のポリエチレン容器に約７５０ｍｌ入れて手で激しく振蕩し、重合体を凝集させる。水から分離した重合体のパウダーを１４０℃で１６時間乾燥する。
【００２６】
（２）次に、そのパウダー１００ｇと押出助剤としての炭化水素潤滑剤（エクソン化学株式会社製品　商品名アイソパーＥ）２０．５ｇ（１７．０重量％）とをポリエチレン容器中で混合してペースト状とし、室温（２３±２℃）で８時間以上熟成してペースト状混合物を得る。
【００２７】
（３）その後、内径３０．９ｍｍのシリンダーに前記のペースト状混合物を充填し、シリンダーに挿入したピストンに５５ｋｇの荷重を加えて１分間保持する。
【００２８】
（４）そのシリンダーからペースト状混合物を取り出し、押出ダイを装着した内径３１．７ｍｍのシリンダーに入れ、押出速度（ラムスピード）が１８ｍｍ／分になる条件でペースト状混合物を押出し、ひも状物（ビード）を得る。なお、前記の押出ダイには、直径３．１７ｍｍのオリフィスを装着している。
【００２９】
（５）押出し操作の後半において、圧力が平衡状態になった時の押出圧力の値をシリンダー断面積の値で除した値をペースト状混合物の押出圧力（ｋｇ／ｃｍ２）として求める。
【００３０】
なお、レオメーターの絞り比（ＲＲ）は、ダイ出口における断面積（Ｓ１）に対する、ペースト状混合物が充填されているシリンダーの断面積（Ｓ２）の比、すなわちＳ２／Ｓ１であって、この場合には
｛（３１．７／２）２×π｝／｛（３．１７／２）２×π｝＝１００／１　になる。
【００３１】
このレオメーターによるペースト状混合物の押出し実験下では、テトラフルオロエチレン系重合体の微粒子は剪断力を受けて表面にフィブリルを生じるが、それと同時に微粒子には押出方向への配向が起こって粒子間で摩擦力が生じる。このフィブリル化と摩擦力の発生と言う現象が総合して押出圧力の値に表れてくるので、押出圧力の値はフィブリル化と摩擦力との度合いによって支配されることになる。
【００３２】
本発明で用いているテトラフルオロエチレン系重合体の微粒子は、その平均粒径が従来用いられてきた粒子の径よりも小さくなっており、それにつれて表面積が大きくなり、その結果粒子間の接触面積が増大して粒子間の摩擦力も大きくなっている。またこのテトラフルオロエチレン系重合体の微粒子は、高分子量体なのでフィブリル化し易い状態にある。この両方の物性が合わさってレオメーターによる押出圧力測定で高い値を示してくるが、電極材料に対する良好な結着性を発揮するにはその押出圧力が２２０ｋｇ／ｃｍ２以上であることが必要である。
【００３３】
本発明に係わるテトラフルオロエチレン系重合体微粒子は電極材料用の結着剤であって、使用可能な電極材料としては、炭素材料、遷移金属酸化物、リチウムと遷移金属との複合酸化物等の従来知られている材料をそのまま用いることができる。その例として、カーボン、グラファイト、二酸化マンガン（ＭｎＯ２）、水酸化ニッケル〔Ｎｉ（ＯＨ）２〕、水素吸蔵合金、コバルト酸リチウム（ＬｉＣｏＯ２）、ニッケル酸リチウム（ＬｉＮｉＯ２）、マンガン酸リチウム（ＬｉＭｎ２Ｏ４）を挙げることができる。
【００３４】
その電極材料と本発明に係わる結着剤とを混合し、成形することによって電極を製造することができ、得られた電極は一次電池、二次電池、燃料電池、電気二重層コンデンサー等に用いることができ、特に一次電池または二次電池用の電極に好適である。
【００３５】
【実施例】
次に実施例を通して本発明を詳細に説明するが、本発明はその実施例に限定されるものではない。
【００３６】
（実施例１）
撹拌翼と温度調節用ジャケットとを備え、内容量が４Ｌのステンレス鋼（ＳＵＳ３１６）製オートクレーブに、パラフィンワックス６０ｇ、脱イオン水１７０５ｍｌおよびパーフルオロオクタン酸アンモニウム３ｇを仕込んだ。８０℃に加温しながら窒素ガスで５回系内を置換して酸素を除いた後、真空引きを行い、パーフルオロブチルエチレン（ＰＦＢＥ）を５ｍｌ添加した。そしてテトラフルオロエチレン（ＴＦＥ）を供給して内圧を２６ｋｇ／ｃｍ２Ｇにし、撹拌数を１０９ｒｐｍ、系内温度を８５℃に保つた。
【００３７】
次に過硫酸アンモニウム３００ｍｇを脱イオン水５００ｍｌに溶解した水溶液１００ｍｌをポンプでオートクレーブ内へ注入する。反応開始５分後に、パーフルオロオクタン酸アンモニウム２６６７ｍｇを脱イオン水４００ｍｌに溶解した溶液１５０ｍｌをポンプを使って毎分３ｍｌの速度で注入した。反応はゆっくり始まり、徐々に速くなるが、系内の温度を８０℃、撹拌速度を１０９ｒｐｍに一定に保つように調整した。ＴＦＥはオートクレーブの内圧を常に２６ｋｇ／ｃｍ２に保つように連続的に供給する。開始剤を添加してから反応で消費されたＴＦＥが６７０ｇ（供給量は加圧量を含めて９４８ｇ）に達した時点で、２９％アンモニア水６４ｍｌを脱イオン水４００ｍｌに溶解した溶液５０ｍｌをポンプで注入し、引き続き反応を続けた。
【００３８】
ＴＦＥの消費が１３３７ｇ（供給量は加圧分を含めて１４９７ｇ）になった時点でＴＦＥの供給と撹拌とを停止し、オートクレーブ内のガスを常圧まで放出して内容物を取り出して反応を終了させた。その結果、ＰＦＢＥを約０．１８重量％含有するＴＦＥとＰＦＢＥとの共重合体を得た。ディスパージョン中の固形分濃度は３８．７重量％、重合体の平均粒径は０．１６４μｍ、真比重は２．１４８であった。またレオメーターを用いたペースト押出時の押出圧力は、３２３ｋｇ／ｃｍ２であった。
【００３９】
次に、得られた重合体微粒子の結着性をニッケルフレークの脱離率によって調べた。ニッケルフレークの脱離率は、結着剤が持つ活物質への結着力を判断するための指数であって、後述する簡易的な結着力測定方法によって求めた。
【００４０】
まず、前記のディスパージョンに非イオン界面活性剤（ダウ・ケミカル社製品、商品名トライトンＸ−１００）を重合体に対して１０重量％、クエン酸を重合体に対して０．０３５重量％添加して７０℃で濃縮を行った。上澄み液を除去した後、再び前記と同じ非イオン界面活性剤を加えて固形分濃度が６０重量％、非イオン界面活性剤濃度が重合体に対して６重量％のディスパージョンを得た。
【００４１】
その後、３２５メッシュ以下が９６．２重量％、厚みが１．０７μｍのニッケルフレーク２０ｇに前記のディスパージョンを加えた。ディスパージョンの添加量は、重合体量に換算してニッケルフレークの０．３重量％であった。さらに純水１５ｇを加えて、乳鉢内で６分間混合する。混合は手で約１００回転／分の速度で行った。
【００４２】
一方、長方形の穴（６０ｍｍ×１５ｍｍ）を開けた厚さ２ｍｍのアルミニウム板を用意してアルミニウム箔の上に置き、その穴に前記の混合物を入れて穴に充填した。その混合物をスプーンでならしてアルミニウム板の厚さと同一レベルにし、カッターで穴の四辺に切り込みを入れてからアルミニウム板をゆっくり持ち上げ、混合物の試験片を作った。この試験片を１５０℃で２時間乾燥し、乾燥後の試験片の重量を測定した。
【００４３】
自動ふるい機（ドイツＦＲＩＴＳＣＨ社製品　Ｔｙｐｅ０３．５０１）に目開き１ｍｍのふるいとその下にＳＵＳ製のトレイをセットし、そのふるいに試験片を一つ入れた。振幅の目盛りを４にセットして１５秒間振動させた後、トレイ上にふるい落とされたニッケルフレークの重量を測定した。
【００４４】
ニッケルフレークの脱離率は、次式から計算して求めた。
脱離率＝（Ｗ２／Ｗ１）×１００　（％）
式中、Ｗ１は、振動試験前の試験片の重量（ｇ）、Ｗ２は、ふるい落とされたニッケルフレークの重量（ｇ）を示す。
前記したディスパージョンのニッケルフレーク脱離率は、０．０５％であった。
【００４５】
（比較例１）
実施例１において、ＴＦＥとＰＦＢＥとの共重合体を使用する代わりに、標準的な分子量と粒子径とを有するテトラフルオロエチレン単独重合体を用いる以外は実施例１と同様の操作を行ない、重合体ディスパージョンを製造した。そのディスパージョンのニッケルフレーク脱離率を測定し、テトラフルオロエチレン単独重合体微粒子の真比重、平均粒径、押出圧力と共に、その結果を表１に併せて記した。
【００４６】
（比較例２）
実施例１において、ＴＦＥとＰＦＢＥとの共重合体を使用する代わりに、テトラフルオロエチレン、ヘキサフルオロプロピレンおよびパーフルオロブチルエチレンの三元共重合体を用いる以外は実施例１と同様の操作を行ない、共重合体ディスパージョンを製造した。そのディスパージョンのニッケルフレーク脱離率を測定し、共重合体微粒子の真比重、平均粒径、押出圧力と共に、その結果を表１に併せて記した。
【００４７】
（比較例３）
実施例１において、ＴＦＥとＰＦＢＥとの共重合体を使用する代わりに、高分子量でかつ高粒子径のテトラフルオロエチレン単独重合体を用いる以外は実施例１と同様の操作を行ない、重合体ディスパージョンを製造した。そのディスパージョンのニッケルフレーク脱離率を測定し、テトラフルオロエチレン単独重合体微粒子の真比重、平均粒径、押出圧力と共に、その結果を表１に併せて記した。
【００４８】
【表１】
2004031179.tif 000002
【００４９】
【発明の効果】
本発明においては、平均粒径および真比重が共に小さく、またレオメーターによる押出圧力が高いテトラフルオロエチレン系重合体微粒子を用いているので、カーボン等の電極材料と均一に混合しかつ高い結着力を示す。従って、電極、特に電池用電極を製造する際の電極材料用結着剤として好適である。